(57)【要約】【課題】  印刷紙への接着強度が高いプリントラミネート用フィルムが得られる樹脂組成物を提供し、更には、該樹脂組成物からなる層を有するプリントラミネート用フィルムを提供すること。【解決手段】  下記成分（Ａ）、成分（Ｂ）および成分（Ｃ）を含有し、成分（Ａ）、成分（Ｂ）および成分（Ｃ）の合計量を１００重量部として、成分（Ａ）の含有量が４０〜８０重量部であり、成分（Ｂ）の含有量が１０〜４０重量部であり、成分（Ｃ）の含有量が４〜３５重量部である樹脂組成物。（Ａ）：不飽和カルボン酸エステルに基づく単量体単位の合計含有量が１０〜２０重量％であるエチレン−不飽和カルボン酸エステル共重合体（Ｂ）：不飽和カルボン酸エステルに基づく単量体単位の合計含有量が２２〜３２重量％であるエチレン−不飽和カルボン酸エステル共重合体（Ｃ）：石油樹脂類【選択図】    なし【特許請求の範囲】
【請求項１】
下記成分（Ａ）、成分（Ｂ）および成分（Ｃ）を含有し、成分（Ａ）、成分（Ｂ）および成分（Ｃ）の合計量を１００重量部として、成分（Ａ）の含有量が４０〜８０重量部であり、成分（Ｂ）の含有量が１０〜４０重量部であり、成分（Ｃ）の含有量が４〜３５重量部である樹脂組成物。
（Ａ）：不飽和カルボン酸エステルに基づく単量体単位の合計含有量が１０〜２０重量％であるエチレン−不飽和カルボン酸エステル共重合体（ただし、該共重合体に含まれる全ての単量体単位の総量を１００重量％とする。）
（Ｂ）：不飽和カルボン酸エステルに基づく単量体単位の合計含有量が２２〜３２重量％であるエチレン−不飽和カルボン酸エステル共重合体（ただし、該共重合体に含まれる全ての単量体単位の総量を１００重量％とする。）
（Ｃ）：石油樹脂類
【請求項２】
成分（Ａ）に含まれる１種のエチレン−不飽和カルボン酸エステル共重合体と、成分（Ｂ）に含まれる１種のエチレン−不飽和カルボン酸エステル共重合体との対比において、各々の共重合体中の不飽和カルボン酸エステルに基づく単量体単位の合計含有量（重量％。ただし、成分（Ａ）のエチレン−不飽和カルボン酸エステル共重合体および成分（Ｂ）のエチレン−不飽和カルボン酸エステル共重合体毎に、各々に含まれる全ての単量体単位の総量を夫々１００重量％とする。）の差が１５重量％以下となる組み合わせを、少なくとも一つ有する請求項１に記載の樹脂組成物。
【請求項３】
成分（Ａ）および成分（Ｂ）のエチレン−不飽和カルボン酸エステル共重合体が、エチレン−アクリル酸メチル共重合体、エチレン−アクリル酸エチル共重合体、エチレン−メタクリル酸メチル共重合体およびエチレン−メタクリル酸エチル共重合体からなる重合体群から選ばれる少なくとも１種の重合体である請求項１または２に記載の樹脂組成物。
【請求項４】
プリントラミネート用フィルムに用いられる請求項１〜３のいずれかに記載の樹脂組成物。
【請求項５】
請求項１〜３のいずれかに記載の樹脂組成物からなる層と基材層とを有し、少なくとも一方の表面が請求項１〜３のいずれかに記載の樹脂組成物からなる層であるプリントラミネート用フィルム。
【発明の詳細な説明】
【技術分野】
【０００１】
本発明は、雑誌、ポスター、その他の印刷物等の紙製品（以下、「印刷紙」と称する）との接着強度が高いプリントラミネート用フィルムが得られる樹脂組成物、および該樹脂組成物からなる層を有するプリントラミネート用フィルムに関するものである。
【背景技術】
【０００２】
印刷紙の印刷面を保護したり、該印刷面に耐水性、美観などを付与するために、印刷紙にラミネートするフィルムを、プリントラミネート用フィルムと称しており、従来、該フィルムと印刷紙とのラミネートは、有機溶剤を含有する接着剤を用いて行われていたが、作業の安全性や作業環境の問題から、有機溶剤を含有する接着剤を用いないラミネート方法が求められていた。近年、基材層と熱接着層からなるフィルムの熱接着層面と印刷紙の印刷面とを重ね合わせ、熱接着させる方法が提案されており、該フィルムとして、例えば、エチレン−酢酸ビニル共重合体に、粘着付与剤を配合した樹脂組成物からなる熱接着層とポリプロピレン樹脂からなる基材層とを有するプリントラミネート用フィルムが提案されている（例えば特許文献１参照。）。
【０００３】
【特許文献１】特開昭５６−４２６５２号公報
【発明の開示】
【発明が解決しようとする課題】
【０００４】
しかしながら、上記のプリントラミネート用フィルムは、印刷紙との接着強度において十分満足のいくものではなかった。
かかる状況のもと、本発明が解決しようとする課題は、印刷紙への接着強度が高いプリントラミネート用フィルムが得られる樹脂組成物を提供し、更には、該樹脂組成物からなる層を有するプリントラミネート用フィルムを提供することにある。
【課題を解決するための手段】
【０００５】
すなわち本発明の第一は、下記成分（Ａ）、成分（Ｂ）および成分（Ｃ）を含有し、成分（Ａ）、成分（Ｂ）および成分（Ｃ）の合計量を１００重量部として、成分（Ａ）の含有量が４０〜８０重量部であり、成分（Ｂ）の含有量が１０〜４０重量部であり、成分（Ｃ）の含有量が４〜３５重量部であるプリントラミネート用フィルムに用いられる樹脂組成物に係るものである。
（Ａ）：不飽和カルボン酸エステルに基づく単量体単位の合計含有量が１０〜２０重量％であるエチレン−不飽和カルボン酸エステル共重合体（ただし、該共重合体に含まれる全ての単量体単位の総量を１００重量％とする。）
（Ｂ）：不飽和カルボン酸エステルに基づく単量体単位の合計含有量が２２〜３２重量％であるエチレン−不飽和カルボン酸エステル共重合体（ただし、該共重合体に含まれる全ての単量体単位の総量を１００重量％とする。）
（Ｃ）：石油樹脂類
また、本発明の第二は、上記樹脂組成物からなる層と基材層を有し、少なくとも一方の表面が上記樹脂組成物からなる層であるプリントラミネート用フィルムに係るものである。
【発明の効果】
【０００６】
本発明により、印刷紙への接着強度が高いプリントラミネート用フィルムが得られる樹脂組成物、および、該樹脂組成物からなる層を有するプリントラミネート用フィルムを提供することができる。また、本発明のプリントラミネート用フィルムと印刷紙との熱接着物は、印刷の映えも良好である。
【発明を実施するための最良の形態】
【０００７】
本発明の成分（Ａ）はエチレン−不飽和カルボン酸エステル共重合体である。該共重合体に用いられる不飽和カルボン酸エステルとしては、アクリル酸やメタクリル酸などの不飽和カルボン酸のアルキルエステルをあげることができる。
【０００８】
成分（Ａ）のエチレン−不飽和カルボン酸エステル共重合体としては、エチレン−アクリル酸メチル共重合体、エチレン−アクリル酸エチル共重合体、エチレン−メタクリル酸メチル共重合体およびエチレン−メタクリル酸エチル共重合体からなる重合体群から選ばれる少なくとも１種の重合体が好適に用いられる。
【０００９】
成分（Ａ）のエチレン−不飽和カルボン酸エステル共重合体の不飽和カルボン酸エステルに基づく単量体単位の含有量は１０〜２０重量％であり、好ましくは１３〜１９重量％であり、より好ましくは１５〜１８重量％である。該含有量が少なすぎると、接着強度が低くなることがあり、該含有量が多すぎると、本発明の樹脂組成物をフィルムに加工する際に溶融フィルムが粘着し、冷却ロールに巻き付く等の加工性に劣ることがある。なお、不飽和カルボン酸エステルに基づく単量体単位の含有量は、赤外分光光度計により測定される。
【００１０】
成分（Ａ）のエチレン−不飽和カルボン酸エステル共重合体のメルトフローレート（ＭＦＲ）は、好ましくは０．５〜５０ｇ／１０分であり、より好ましくは１．０〜３０ｇ／１０分であり、さらに好ましくは１．５〜２０ｇ／１０分である。ＭＦＲが小さすぎると本発明の樹脂組成物を押出加工した時に押出機の負荷が高くなることがあり、ＭＦＲが大きすぎると本発明の樹脂組成物を加工した時にネックインが大きくなることがある。なお、成分（Ａ）のＭＦＲは、ＪＩＳ  Ｋ７２１０に従い、温度１９０℃、荷重２１．１８Ｎの条件で測定される。
【００１１】
本発明の成分（Ｂ）のエチレン−不飽和カルボン酸エステル共重合体としては、エチレン−アクリル酸メチル共重合体、エチレン−アクリル酸エチル共重合体、エチレン−メタクリル酸メチル共重合体およびエチレン−メタクリル酸エチル共重合体からなる重合体群から選ばれる少なくとも１種の重合体が好適に用いられる。
【００１２】
成分（Ｂ）の不飽和カルボン酸エステルに基づく単量体単位の含有量は２２〜３２重量％であり、好ましくは２３〜３１重量％であり、より好ましくは２４〜３０重量％である。該含有量が少なすぎると、接着強度が低くなることがあり、該含有量が多すぎると、本発明の樹脂組成物をフィルムに加工する際に溶融フィルムが粘着し、冷却ロールに巻き付く等の加工性に劣ることがある。なお、不飽和カルボン酸エステルに基づく単量体単位の含有量は、赤外分光光度計により測定される。
【００１３】
成分（Ｂ）のメルトフローレート（ＭＦＲ）は、好ましくは５〜３００ｇ／１０分であり、より好ましくは１０〜２００ｇ／１０分であり、より好ましくは１５〜１５０ｇ／１０分である。ＭＦＲが小さすぎると本発明の樹脂組成物を押出加工した時に押出機の負荷が高くなることがあり、ＭＦＲが大きすぎると本発明の樹脂組成物を加工した時にネックインが大きくなることがある。なお、成分（Ｂ）のＭＦＲは、ＪＩＳ  Ｋ７２１０に従い、温度１９０℃、荷重２１．１８Ｎの条件で測定される。
【００１４】
本発明のプリントラミネート用フィルムと印刷紙との熱接着物の印刷の映えを高める観点から、成分（Ａ）に含まれる１種のエチレン−不飽和カルボン酸エステル共重合体と、成分（Ｂ）に含まれる１種のエチレン−不飽和カルボン酸エステル共重合体との対比において、各々の共重合体中の不飽和カルボン酸エステルに基づく単量体単位の合計含有量（重量％。ただし、成分（Ａ）のエチレン−不飽和カルボン酸エステル共重合体および成分（Ｂ）のエチレン−不飽和カルボン酸エステル共重合体毎に、各々に含まれる全ての単量体単位の総量を夫々１００重量％とする。）の差（ただし、該差は絶対値とする。）が１５重量％以下となる組み合わせを、少なくとも一つ有することが好ましく、該差が１２重量％以下となる組み合わせを、少なくとも一つ有することがより好ましく、該差が１０重量％以下となる組み合わせを、少なくとも一つ有することが更に好ましい。
【００１５】
成分（Ａ）およびは成分（Ｂ）は、公知の製造方法、例えば高圧ラジカル重合法により製造される。
【００１６】
成分（Ｃ）の石油樹脂類としては、ロジン系樹脂、ポリテルペン系樹脂、合成石油樹脂、クマロン系樹脂、フェノール系樹脂、キシレン系樹脂、スチレン系樹脂及びイソプレン系樹脂からなる群から選ばれる少なくとも一種の樹脂をあげることができる。
【００１７】
ロジン系樹脂としては、天然ロジン、重合ロジン、部分及び完全水添ロジン、これら各種ロジンのエステル化物（グリセリンエステル、ペンタエリスリトールエステル、エチレングリコールエステル、メチルエステルなど）、不均化物、フマール化物、ライム化物あるいはこれらを適宜組み合わせたロジン誘導体があげられる。
【００１８】
ポリテルペン系樹脂としては、環状テルペン（α−ピネン、β−ピネン、ジペンテンなど）の単独重合体あるいは共重合体；及び上記の各種のテルペンとフェノール系化合物（フェノール、ビスフェノールなど）との共重合体であるα−ピネン−フェノール樹脂、ジペンテン−フェノール樹脂、テルペン−ビスフェノール樹脂などのテルペン−フェノール系樹脂；更には上記各種テルペンと芳香族モノマーとの共重合体である芳香族変性テルペン樹脂があげられる。
【００１９】
合成石油樹脂としては、ナフサ分解油（Ｃ5留分、Ｃ6〜Ｃ11留分、その他オレフィン系留分など）の単独重合体あるいは共重合体及びこれら重合体の水添物である脂肪族系石油樹脂、芳香族系石油樹脂、脂環族系石油樹脂、脂肪族−脂環族共重合樹脂などがあげられる。更に、上記の各種のナフサ分解油と前記の各種テルペンとの共重合体やその水添物である共重合系石油樹脂などもあげられる。ここでナフサ分解油のＣ5留分としては、イソプレン；シクロペンタジエン；１，３−ペンタジエン；２−メチル−１−ブテン、２−メチル−２−ブテンなどのメチルブテン類；１−ペンテン、２−ペンテンなどのペンテン類；ジシクロペンタジエンなどが好ましく、Ｃ6〜Ｃ11留分としてはインデン；スチレン；ｏ−ビニルトルエン、ｍ−ビニルトルエン、ｐ−ビニルトルエン、α−メチルスチレン、β−メチルスチレンなどのメチルスチレン類；メチルインデン；エチルインデン；ビニルキシレン；プロペニルベンゼンなどが好ましく、その他オレフィン系留分としてはブテン、ヘキセン、ヘプテン、オクテン、ブタジエン、オクタジエンなどが好ましい。
【００２０】
フェノール系樹脂としては、アルキルフェノール樹脂、アルキルフェノールとアセチレンとの縮合によるアルキルフェノール−アセチレン樹脂、及びこれらの変性物があげられる。ここで、これらフェノール系樹脂としては、フェノールを酸触媒でメチロール化したノボラック型樹脂、アルカリ触媒でメチロール化したレゾール型樹脂のいずれであってもよい。
【００２１】
キシレン系樹脂としては、ｍ−キシレンとホルムアルデヒドから成るキシレン−ホルムアルデヒド樹脂、これに第３成分を添加、反応させた変性樹脂などがあげられる。
【００２２】
スチレン系樹脂としては、ポリスチレンの低分子量品、α−メチルスチレンとビニルトルエンとの共重合樹脂、スチレンとアクリロニトリルとインデンとの共重合樹脂などがあげられる。
【００２３】
イソプレン系樹脂としては、イソプレンの二量化物であるＣ10脂環式化合物とＣ10鎖状化合物を共重合して得られる樹脂などがあげられる。
【００２４】
上記石油樹脂類のなかで、ロジン系樹脂、ポリテルペン系樹脂、合成石油樹脂が好ましく、これらのなかで、脂肪族及び／又は脂環族構造を有するものがより好ましい。ここで脂肪族及び／又は脂環族構造を有する石油樹脂類として特に好ましいものとして、ロジン系樹脂では部分及び完全水添ロジンとそれらの誘導体、ポリテルペン系樹脂では環状テルペンの単独重合体あるいは共重合体、合成石油樹脂では脂肪族系石油樹脂、脂環族系石油樹脂、脂肪族−脂環族共重合樹脂、ナフサ分解油と各種テルペンとの共重合体の水添物があげられる。上記の石油樹脂類は単独で、あるいは２種以上を混合して用いられる。
【００２５】
本発明の樹脂組成物における成分（Ａ）、成分（Ｂ）および成分（Ｃ）の含有量は、成分（Ａ）、成分（Ｂ）および成分（Ｃ）の合計量１００重量部に対し、成分（Ａ）の含有量が４０〜８０重量部であり、成分（Ｂ）の含有量が１０〜４０重量部であり、成分（Ｃ）の含有量が４〜３５重量部であり、好ましくは、成分（Ａ）の含有量が４５〜７５重量部であり、成分（Ｂ）の含有量が１５〜３５重量部であり、成分（Ｃ）の含有量が４．５〜３０重量部である。成分（Ａ）が少なすぎると、本発明の樹脂組成物をフィルムに加工する際に溶融フィルムが粘着し、冷却ロールに巻き付く等の加工性に劣ることがあり、成分（Ａ）が多すぎると、接着強度が低くなることがある。また、成分（Ｂ）が少なすぎると、接着強度が低くなることがあり、成分（Ｂ）が多すぎると、本発明の樹脂組成物をフィルムに加工する際に溶融フィルムが粘着し、冷却ロールに巻き付く等の加工性が劣ることがある。更に、成分（Ｃ）が少なすぎると、接着強度が低くなることがあり、成分（Ｃ）が多すぎると、本発明の樹脂組成物をフィルムに加工する際に溶融フィルムが粘着し、冷却ロールに巻き付く等の加工性に劣ることがある。
【００２６】
本発明の樹脂組成物は、成分（Ａ）〜（Ｃ）に加え、必要に応じて、他の樹脂成分、中和剤、分散剤、酸化防止剤、滑剤、耐候性改良剤、帯電防止剤、顔料、フィラー等の他の成分を含有していてもよい。本発明の樹脂組成物を１００重量％として、成分（Ａ）〜（Ｃ）の合計の含有量は、好ましくは７０重量％以上である。
【００２７】
本発明の樹脂組成物の調整方法としては、特に制限はなく、公知の方法、例えば、タンブラーブレンダー、ヘンシェルミキサー、バンバリーミキサー、押出機などを用い、成分（Ａ）と成分（Ｂ）と成分（Ｃ）と、必要に応じて他の成分とを混合する方法があげられる。
【００２８】
本発明の樹脂組成物は、プリントラミネート用フィルムの熱接着層に用いられる。該プリントラミネート用フィルムの構成は、基材層および本発明の樹脂組成物からなる層を有し、該本発明の樹脂組成物からなる層を少なくとも一方の表面に有するフィルムであればよい。
【００２９】
プリントラミネート用フィルムの基材層材料としては、ポリプロピレン、ナイロン、ポリエステル等があげられ、これらの中では、ポリプロピレンが好ましい。
【００３０】
プリントラミネート用フィルムにおいて、本発明の樹脂組成物からなる層の厚みは、通常５〜３０μｍであり、好ましくは１０〜２５μｍである。また、基材層の厚みは、通常５〜５０μｍであり、好ましくは１０〜３０μｍである。
【００３１】
本発明の樹脂組成物を用いてプリントラミネート用フィルムを製造する方法としては、本発明の樹脂組成物を基材層となるフィルム（基材フィルム）に押出コーティングする方法、本発明の樹脂組成物と基材層に用いられる樹脂を共押し出しする方法などがあげられる。これらの中では、押出コーティングする方法が好ましく、該方法としては、基材フィルム上に有機チタン系、ポリエチレンイミン系、イソシアネート系などのアンカーコート剤を塗布した後、該塗布した面に本発明の樹脂組成物を押出コーティングする方法、基材上にポリプロピレンと本発明の樹脂組成物を共押出で押出コーテイングする方法等が挙げられる。
【実施例】
【００３２】
以下、本発明を実施例に基づき詳細に説明する。なお、物性の評価はつぎの通りである。
（１）メルトフローレート（ＭＦＲ）
ＪＩＳ  Ｋ７２１０に従い、温度１９０℃、荷重２１．１８Ｎの条件で測定を行った。
（２）メタクリル酸メチル単量体単位含有量
装置として日本分光(株)製ＦＴ／ＩＲ−７３００を用い、厚み０．３ｍｍのシートの赤外線吸収スペクトル分析法に基づき下記式１より求めた。
ＭＭＡ＝４．１×ｌｏｇ（Ｉ0／Ｉ）／ｔ−５．３            式１
式中、ＭＭＡはメタクリル酸メチル単量体単位の含有量（重量％）、Ｉは周波数３４４８ｃｍ-1での透過光強度、Ｉ0は周波数３４４８ｃｍ-1での入射光強度、ｔは測定試料シート厚み（ｃｍ）を示す。Ｉ0を求める時のベースラインは３５１０〜３３１０ｃｍ-1とした。
（３）酢酸ビニル単量体単位含有量
ＪＩＳ  Ｋ６７３０−１９８１に従い測定した。
（４）印刷紙との接着性
後述の多層フィルムと黒印刷紙とを、該多層フィルムの樹脂組成物(ｉ)〜(ｖ)からなる層側が黒印刷紙側となるように重ね合わせ、テスター産業製ヒートシーラーを用い、シール面圧２５０ｋＰａ、シール時間５．０秒、シール幅１０ｍｍの条件で熱接着を行なった。なお、シールバーの温度（熱接着温度）は８０℃、１００℃の２水準で行なった。次に、ショッパー型引張試験機を用いて、熱接着部を２００ｍｍ／分の速度で１８０度剥離し、接着強度を測定した。
（５）印刷の映え
後述の多層フィルムと黒印刷紙とを、該多層フィルムの樹脂組成物(ｉ)〜(ｖ)からなる層側が黒印刷紙側となるように重ね合わせ、テスター産業製ヒートシーラーを用い、シールバーの温度（熱接着温度）１００℃、シール面圧２５０ｋＰａ、シール時間５．０秒、シール幅１０ｍｍの条件で熱接着を行なった。シール面を目視観察し、印刷の映えを以下の通り評価した。
○：透明感があり、印刷の映えが良好である。
×：透明感がなく、印刷の映えが不良である。
（６）加工性
押出コーティング加工において、フィルムが冷却ロールから離れる際の粘着度合いを目視観察し、以下の通り評価した。
○：フィルムが粘着せず、冷却ロールからのフィルムの剥離が良好である。
△：フィルムが若干粘着するが、冷却ロールからフィルムは剥離する。
×：フィルムが粘着し、フィルムが冷却ロールに巻き付く。
【００３３】
実施例１
［１］石油樹脂類のマスターバッチ作成
成分（Ｃ）として荒川化学工業（株）製  アルコン  Ｐ１２５を５０重量部と、エチレン−酢酸ビニル共重合体  住友化学工業（株）製  エバテート  Ｄ２０２１（ＭＦＲ＝１．５ｇ／１０分、酢酸ビニル単量体単位含有量＝１０重量％）５０重量部とを、二軸押出機で溶融混練し、石油樹脂類のマスターバッチ（以下、マスターバッチＡと称する。）を得た。
【００３４】
［２］樹脂組成物の作成
成分（Ａ）としてエチレン−メタクリル酸メチル共重合体樹脂  住友化学工業（株）製  アクリフト  ＷＨ３０３（ＭＦＲ＝７ｇ／１０分、メタクリル酸メチル単量体単位含有量＝１８重量％）６３重量部と、成分（Ｂ）としてエチレン−メタクリル酸メチル共重合体樹脂  住友化学工業（株）製  アクリフト  ＷＫ４０２（ＭＦＲ＝２０ｇ／１０分、メタクリル酸メチル単量体単位含有量＝２５重量％）２７重量部およびマスターバッチＡ１０重量部とを、３０ｍｍ径のスクリューを有する押出機を用いて、１８０℃で溶融混練し、樹脂組成物（以下、樹脂組成物(ｉ)と称する。）を得た。樹脂組成物(ｉ)中の成分（Ａ）〜（Ｃ）の合計量１００重量部あたり、樹脂組成物(ｉ)中の成分（Ａ）、成分（Ｂ）および成分（Ｃ）夫々の含有量の計算値としては、成分（Ａ）の含有量＝６６．３重量部、成分（Ｂ）の含有量＝２８．４重量部、成分（Ｃ）の含有量＝５．３重量部であった。
【００３５】
［３］フィルム加工
３０ｍｍφ共押出ラミネーターを使用し、加工速度１０ｍ／分、押出温度２２０℃の条件で、樹脂組成物(ｉ)とポリプロピレン（モンテル・エスディーケイ・サンライズ（株）社製サンアロマー  ＰＨ９４３Ｂ、以下、ポリプロピレン(１)と称する。）とを共押出しして、厚み２０μｍの２軸延伸ポリプロピレンフィルム基材（東洋紡績（株）社製パイレン−ＯＴ）に押出しラミネートし、厚み比が、樹脂組成物(ｉ)／ポリプロピレン(１)／２軸延伸ポリプロピレンフィルム基材＝２０μｍ／１５μｍ／２０μｍである多層フィルムを得た。得られた多層フィルムの評価結果を表１に示した。
【００３６】
実施例２
樹脂組成物の作成において、成分（Ａ）を５６重量部、成分（Ｂ）を２４重量部およびマスターバッチＡを２０重量部とした以外は実施例１と同様に行ない、樹脂組成物（以下、樹脂組成物(ii)と称する。）を作成し、多層フィルムを得た。評価結果を表１に示す。なお、樹脂組成物(ii)中の成分（Ａ）〜（Ｃ）の合計量１００重量部あたり、樹脂組成物(ii)中の成分（Ａ）、成分（Ｂ）および成分（Ｃ）夫々の含有量の計算値としては、成分（Ａ）の含有量＝６２．２重量部、成分（Ｂ）の含有量＝２６．７重量部、成分（Ｃ）の含有量＝１１．１重量部であった。
【００３７】
実施例３
樹脂組成物の作成において、成分（Ａ）を４２重量部、成分（Ｂ）を１８重量部およびマスターバッチＡを４０重量部とした以外は実施例１と同様に行ない、樹脂組成物（以下、樹脂組成物(iii)と称する。）を作成し、多層フィルムを得た。評価結果を表１に示す。なお、樹脂組成物(iii)中の成分（Ａ）〜（Ｃ）の合計量１００重量部あたり、樹脂組成物(iii)中の成分（Ａ）、成分（Ｂ）および成分（Ｃ）夫々の含有量の計算値としては、成分（Ａ）の含有量＝５２．５重量部、成分（Ｂ）の含有量＝２２．５重量部、成分（Ｃ）の含有量＝２５．０重量部であった。
【００３８】
比較例１
樹脂組成物の作成において、成分（Ａ）を６６重量部、成分（Ｂ）を２８重量部およびマスターバッチＡを６重量部とした以外は実施例１と同様に行ない、樹脂組成物（以下、樹脂組成物(iv)と称する。）を作成し、多層フィルムを得た。評価結果を表１に示す。なお、樹脂組成物(iv)中の成分（Ａ）〜（Ｃ）の合計量１００重量部あたり、樹脂組成物(iv)中の成分（Ａ）、成分（Ｂ）および成分（Ｃ）夫々の含有量の計算値としては、成分（Ａ）の含有量＝６７．８重量部、成分（Ｂ）の含有量＝２９．１重量部、成分（Ｃ）の含有量＝３．１重量部であった。
【００３９】
比較例２
樹脂組成物の作成において、成分（Ａ）を９０重量部、成分（Ｂ）を０重量部およびマスターバッチＡを１０重量部とした以外は実施例１と同様に行ない、樹脂組成物（以下、樹脂組成物(ｖ)と称する。）を作成し、多層フィルムを得た。評価結果を表１に示す。なお、樹脂組成物(ｖ)中の成分（Ａ）〜（Ｃ）の合計量１００重量部あたり、樹脂組成物(ｖ)中の成分（Ａ）、成分（Ｂ）および成分（Ｃ）夫々の含有量の計算値としては、成分（Ａ）の含有量＝９４．７重量部、成分（Ｂ）の含有量＝０重量部、成分（Ｃ）の含有量＝５．３重量部であった。
【００４０】
【表１】
2005048153.tif 000002
【産業上の利用可能性】
【００４１】
本発明のプリントラミネート用フィルムは、雑誌、ポスター、その他の印刷物等の紙製品に好適に用いられる。